(57)【要約】【課題】電解質板に炭酸塩を均一に含浸させる燃料電池スタックの含浸方法を提供する。【解決手段】電解質板をカソードとアノードで挟み込んだセルを、セパレータを介し積層してスタック７を構成し、セパレータに形成されたマニホールドによりカソード及びアノードにガスを流し得る構造を為す燃料電池スタック２５の含浸方法であって、  燃料電池スタック２５を前処理する際には、カソードとアノードの間に炭酸塩と電解質板を配置すると共に、セパレータのマニホールドに、ガスの流れを抑制するマニホールド蓋部を配置し、温度上昇により、所定範囲のセルの電解質板に炭酸塩を含浸させると共に、マニホールド蓋部をマニホールドから脱落させる。これにより、セルにおいて電解質板に炭酸塩を含浸させる範囲を変更し、セルの積層段数の少ない範囲で順々に処理を行い、電解質板に炭酸塩を均一に含浸させることができる。【選択図】図１
2005317449.tif 000002
【特許請求の範囲】
【請求項１】
電解質板をカソードとアノードで挟み込んだセルを、セパレータを介し積層してスタックを構成し、前記セパレータに形成されたマニホールドによりカソード及びアノードにガスを流し得る構造を為す燃料電池スタックの含浸方法であって、
前記燃料電池スタックを前処理する際には、カソードとアノードの間に炭酸塩と電解質板を配置すると共に、セパレータのマニホールドに、ガスの流れを抑制するマニホールド蓋部を配置し、温度上昇により、所定範囲のセルの電解質板に炭酸塩を含浸させると共に、マニホールド蓋部をマニホールドから脱落させることを特徴とする燃料電池スタックの含浸方法。
【請求項２】
マニホールド蓋部の配置により、複数のセルをブロック単位ごとに分割して電解質板に炭酸塩を含浸させる請求項１記載の燃料電池スタックの含浸方法。
【請求項３】
マニホールド蓋部の脱落に応じてガス流量を増加させる請求項１又は２記載の燃料電池スタックの含浸方法。
【請求項４】
マニホールド蓋部を、電解質部材と接合部材により構成し、温度上昇により接合部材を溶解して電解質部材を自重で脱落させる請求項１〜３のいずれかに記載の燃料電池スタックの含浸方法。
【請求項５】
マニホールド蓋部を、扇状の電解質部材を集めてマニホールドを塞ぎ得る形状にする請求項１〜４のいずれかに記載の燃料電池スタックの含浸方法。
【請求項６】
マニホールド蓋部を、一旦溶融させ、再び降温することにより構成する請求項１〜５のいずれかに記載の燃料電池スタックの含浸方法。
【請求項７】
電解質板をカソードとアノードで挟み込んだセルを、セパレータを介し積層してスタックを構成し、前記セパレータに形成されたマニホールドによりカソード及びアノードにガスを流し得る構造を備えた燃料電池スタックの積層構造であって、
前記燃料電池スタックは、前処理の際に、カソードとアノードの間に炭酸塩と電解質板を配置すると共に、セパレータのマニホールドに、ガスの流れを抑制するマニホールド蓋部を配置し、温度上昇により、所定範囲のセルの電解質板に炭酸塩を含浸させると共に、マニホールド蓋部をマニホールドから脱落させて構成したことを特徴とする燃料電池スタックの積層構造。
【請求項８】
マニホールド蓋部を、電解質部材と接合部材により構成し、温度上昇により接合部材を溶解して電解質部材を自重で脱落させる構成にした請求項７に記載の燃料電池スタックの積層構造。
【請求項９】
マニホールド蓋部を、扇状の電解質部材を集めてマニホールドを塞ぎ得る形状にした請求項７又は８記載の燃料電池スタックの積層構造。
【請求項１０】
マニホールド蓋部を、一旦溶融させ、再び降温することにより構成した請求項７〜９のいずれかに記載の燃料電池スタックの積層構造。
【発明の詳細な説明】
【技術分野】
【０００１】
本発明は、電解質板に炭酸塩を含浸させる燃料電池スタックの含浸方法及び燃料電池スタックの積層構造に関するものである。
【背景技術】
【０００２】
図５〜図７は燃料電池スタックの構造を示す概略図であり、燃料電池スタック１は、炭酸塩（Ｌｉ２ＣＯ３＋Ｎａ２ＣＯ３）を含浸させた電解質板（ＬｉＡｌＯ２多孔質体）２を、ＮｉＯ多孔質体のカソード３と、Ｎｉ多孔質体のアノード４とで挟み込んでセル５を形成し、更に、セル５の上下面にステンレス鋼のセパレータ６を配置することによりセル５を積層してスタック７を構成している。
【０００３】
スタック７のセパレータ６は、カソード３に接する面にカソードガス８を流し得るカソード流路９を形成すると共に、アノード４に接する面にアノードガス１０を流し得るアノード流路１１を形成し、複数のセパレータ６の一側及び電解質板２の一側には、カソード３及びアノード４に干渉することのない位置で鉛直方向へ延在するカソード用のマニホールド１２と、同様に鉛直方向へ延在するアノード用のマニホールド１３を交互に備えると共に、複数のセパレータ６の他側及び電解質板２の他側には、カソード３及びアノード４に干渉することのない位置で鉛直方向へ延在するカソード排出用のマニホールド１４と、同様に鉛直方向へ延在するアノード排出用のマニホールド１５を交互に備えている。ここで図中、１６はカソード用のマニホールド１２へカソードガス８を供給するカソードガス供給ヘッダ、１７はカソード排出用のマニホールド１４からカソード排ガス８ａを排出するカソードガス排出ヘッダ、１８はアノード用のマニホールド１３へアノードガス１０を供給するアノードガス供給ヘッダ、１９はアノード排出用のマニホールド１５からアノード排ガス１０ａを排出するアノードガス排出ヘッダ、２０はスタック７を固定するスタック押えボルト、２１はスタック７の上端に位置する上方ヒータ板、２２はスタック７の下端に位置する下方ヒータ板を示している。
【０００４】
燃料電池スタック１を使用する際には、上方ヒータ板２１及び下方ヒータ板２２により夫々のセル５の温度を６５０℃前後に上げ、カソードガス供給ヘッダ１６、マニホールド１２、カソード流路９にカソードガス８を流してカソード３に供給すると共に、アノードガス供給ヘッダ１８、マニホールド１３、アノード流路１１にアノードガス１０を流してアノード４に供給し、電池反応を起させる。又、燃料電池スタック１は、電池反応によって生じたカソード排ガス８ａを、カソード流路９から、マニホールド１４、カソードガス排出ヘッダ１７を介して排出すると共に、アノード排ガス１０ａを、アノード流路１１から、マニホールド１５、アノードガス排出ヘッダ１９を介して排出している。
【０００５】
一方、このような燃料電池スタック１を前処理する際には、図８に示す如く、カソード３とアノード４との間に、下から順に、電解質板（ＬｉＡｌＯ２）２３、炭酸塩（Ｌｉ２ＣＯ３＋Ｎａ２ＣＯ３）２４を並べて配置し、上方ヒータ板２１及び下方ヒータ板２２により、高温のＣＯ２ガスやＮ２ガス等を全てのセル５に流し、セル５の温度を炭酸塩２４の融点（４９０℃前後）以上に上げ、炭酸塩２４を溶融して電解質板２３に含浸させている。ここで、炭酸塩２４を含浸させる際に、燃料電池スタック１は、炭酸塩２４の含浸に伴って炭酸塩２４の厚さ分が減少し、全体の高さが沈み込んでいる。
【０００６】
なお、燃料電池スタックの含浸方法及び燃料電池スタックの積層構造を示したものが既に幾つかある（例えば、特許文献１、２参照）。
【特許文献１】特開平６−３２５７８１号公報
【特許文献２】特開平１１−３２９４６６号公報
【発明の開示】
【発明が解決しようとする課題】
【０００７】
しかしながら、セル５の積層段数の多い燃料電池スタック１を前処理する際には、炭酸塩２４の含浸に伴う全体の高さの沈込量が大きくなると共に、温度分布の偏り、炭酸塩２４の溶融時間のズレ等によって電解質板２３に炭酸塩２４を均一に含浸させることができない場合があり、この場合には、図９に示す如く、スタック７の全体が傾斜して、上方ヒータ板２１と上端のセル５の間に隙間が生じたり、マニホールド１２部分に締付不足が発生したりしてガスリークを起し易くなるという問題があった。
【０００８】
本発明は上述の実情に鑑みてなしたもので、電解質板に炭酸塩を均一に含浸させる燃料電池スタックの含浸方法及び燃料電池スタックの積層構造を提供することを目的としている。
【課題を解決するための手段】
【０００９】
本発明の請求項１は、電解質板をカソードとアノードで挟み込んだセルを、セパレータを介し積層してスタックを構成し、前記セパレータに形成されたマニホールドによりカソード及びアノードにガスを流し得る構造を為す燃料電池スタックの含浸方法であって、
前記燃料電池スタックを前処理する際には、カソードとアノードの間に炭酸塩と電解質板を配置すると共に、セパレータのマニホールドに、ガスの流れを抑制するマニホールド蓋部を配置し、温度上昇により、所定範囲のセルの電解質板に炭酸塩を含浸させると共に、マニホールド蓋部をマニホールドから脱落させることを特徴とする燃料電池スタックの含浸方法、に係るものである。
【００１０】
本発明の請求項２は、マニホールド蓋部の配置により、複数のセルをブロック単位ごとに分割して電解質板に炭酸塩を含浸させる請求項１記載の燃料電池スタックの含浸方法、に係るものである。
【００１１】
本発明の請求項３は、マニホールド蓋部の脱落に応じてガス流量を増加させる請求項１又は２記載の燃料電池スタックの含浸方法、に係るものである。
【００１２】
本発明の請求項４は、マニホールド蓋部を、電解質部材と接合部材により構成し、温度上昇により接合部材を溶解して電解質部材を自重で脱落させる請求項１〜３のいずれかに記載の燃料電池スタックの含浸方法、に係るものである。
【００１３】
本発明の請求項５は、マニホールド蓋部を、扇状の電解質部材を集めてマニホールドを塞ぎ得る形状にする請求項１〜４のいずれかに記載の燃料電池スタックの含浸方法、に係るものである。
【００１４】
本発明の請求項６は、マニホールド蓋部を、一旦溶融させ、再び降温することにより構成する請求項１〜５のいずれかに記載の燃料電池スタックの含浸方法、に係るものである。
【００１５】
本発明の請求項７は、電解質板をカソードとアノードで挟み込んだセルを、セパレータを介し積層してスタックを構成し、前記セパレータに形成されたマニホールドによりカソード及びアノードにガスを流し得る構造を備えた燃料電池スタックの積層構造であって、
前記燃料電池スタックは、前処理の際に、カソードとアノードの間に炭酸塩と電解質板を配置すると共に、セパレータのマニホールドに、ガスの流れを抑制するマニホールド蓋部を配置し、温度上昇により、所定範囲のセルの電解質板に炭酸塩を含浸させると共に、マニホールド蓋部をマニホールドから脱落させて構成したことを特徴とする燃料電池スタックの積層構造、に係るものである。
【００１６】
本発明の請求項８は、マニホールド蓋部を、電解質部材と接合部材により構成し、温度上昇により接合部材を溶解して電解質部材を自重で脱落させる構成にした請求項７に記載の燃料電池スタックの積層構造、に係るものである。
【００１７】
本発明の請求項９は、マニホールド蓋部を、扇状の電解質部材を集めてマニホールドを塞ぎ得る形状にした請求項７又は８記載の燃料電池スタックの積層構造、に係るものである。
【００１８】
本発明の請求項１０は、マニホールド蓋部を、一旦溶融させ、再び降温することにより構成した請求項７〜９のいずれかに記載の燃料電池スタックの積層構造、に係るものである。
【００１９】
このように、本発明の燃料電池スタックの含浸方法及び燃料電池スタックの積層構造によれば、セルの積層段数の多い燃料電池スタックを前処理する際には、セパレータのマニホールドに、ガスの流れを抑制するマニホールド蓋部を配置し、温度上昇によりマニホールド蓋部をマニホールドから脱落させてガスの流れを変更するので、セルにおいて電解質板に炭酸塩を含浸させる範囲を変更することが可能となり、セルの積層段数の少ない範囲で順々に処理を行い、結果的に、電解質板に炭酸塩を均一に含浸させ、隙間の発生やマニホールド部分の締付不足が生じるような燃料電池スタックの全体の傾斜を防止し、ガスリークを予防することができる。
【００２０】
マニホールド蓋部の配置により、複数のセルをブロック単位ごとに分割して電解質板に炭酸塩を含浸させると、セルにおいて電解質板に炭酸塩を含浸させる範囲をブロック単位ごとに変更するので、電解質板に炭酸塩を一層均一に含浸させることができる。
【００２１】
マニホールド蓋部の脱落に応じてガス流量を増加させると、セルにおいて電解質板の含浸を完了した範囲、及びこれからセルにおいて電解質板に炭酸塩を含浸させる範囲とにガスを適切に流し得るので、温度条件及びガス流量を好適し、電解質板に炭酸塩を一層均一に含浸させることができる。
【００２２】
マニホールド蓋部を、電解質部材と接合部材により構成し、温度上昇により接合部材を溶解して電解質部材を自重で脱落させると、ガスの流れを変更して、セルにおいて電解質板に炭酸塩を含浸させる範囲を変更するので、セルの積層段数の少ない範囲で順々に処理を行って、電解質板に炭酸塩を一層均一に含浸させることができる。
【００２３】
マニホールド蓋部を、扇状の電解質部材を集めてマニホールドを塞ぎ得る形状にすると、マニホールドの流路を適切に塞いで、セルにおいて電解質板に炭酸塩を含浸させる範囲を好適に分割することができる。又、温度上昇に伴って電解質部材のみにして分離した際には、扇状により自重で確実に脱落させることができる。
【００２４】
マニホールド蓋部を、一旦溶融させ、再び降温することにより構成すると、マニホールド蓋部を容易に構成することができる。
【発明の効果】
【００２５】
以上、述べたように、本発明の燃料電池スタックの含浸方法及び燃料電池スタックの積層構造によれば、マニホールド蓋部を脱落させてガスの流れを変更するので、セルにおいて電解質板に炭酸塩を含浸させる範囲を変更することが可能となり、セルの積層段数の少ない範囲で順々に処理を行い、電解質板に炭酸塩を均一に含浸させることができる。
【発明を実施するための最良の形態】
【００２６】
以下、本発明の実施の形態例を図面を参照しつつ説明する。
【００２７】
図１は本発明の燃料電池スタックの含浸方法及び燃料電池スタックの積層構造を示す概略図、図２は図１のＩＩ−ＩＩ方向の矢視図、図３は図２のＡ部を拡大して示す平面図、図４はマニホールドからマニホールド蓋部が脱落した状態を示す概念図である。又、図５〜図９と同一の符号を付した部分は同一物を表わしている。
【００２８】
本形態例の燃料電池スタック２５は、燃料電池スタック２５の電解質板２３に炭酸塩２４を含浸させる際に、マニホールド蓋部２６を新たに用いている。
【００２９】
マニホールド蓋部２６は、夫々扇状からなる複数の電解質部材２７と、接合部材の炭酸塩２８とを備え、電解質部材２７の扇状先端を円心に合わせて電解質部材２７を並べることにより全体で円形もしくは楕円に形成され、隣接する電解質部材２７の扇状直線部を接合部材の炭酸塩２８で接着している。
【００３０】
ここで、円形のマニホールド蓋部２６は、燃料電池スタック２５のセパレータ６に形成された円形のアノード排出用のマニホールド１５よりも大きく構成されており、楕円のマニホールド蓋部２６は、燃料電池スタック２５のセパレータ６に形成された楕円のカソード排出用のマニホールド１４よりも大きく構成されている。又、マニホールド蓋部２６の電解質部材２７は、燃料電池スタック２５の電解質板２３と略同じ材質（ＬｉＡｌＯ２多孔質体）であると共に、接合部材の炭酸塩２８は、電解質板２３に含浸させる炭酸塩２４と略同じ材質（Ｌｉ２ＣＯ３＋Ｎａ２ＣＯ３）である。
【００３１】
又、マニホールド蓋部２６を製造する際には、電解質部材２７を円形もしくは楕円の形状に配置すると共に接合部材の炭酸塩２８を所定位置に配置し、炉等で一旦溶融させ、再び降温することにより構成している。
【００３２】
以下、本発明を実施する形態例の作用を説明する。
【００３３】
燃料電池スタック２５を前処理する際には、カソード３とアノード４との間に、下から順に、電解質板（ＬｉＡｌＯ２）２３、炭酸塩（Ｌｉ２ＣＯ３＋Ｎａ２ＣＯ３）２４を並べて配置し、同時に、円形に形成されたアノード排出用のマニホールド１５（出口側の部分）に、円形のマニホールド蓋部２６を載置すると共に、楕円に形成されたカソード排出用のマニホールド１４（出口側の部分）に、楕円のマニホールド蓋部２６を載置し、夫々のマニホールド１４，１５の出口側を塞ぐ。
【００３４】
この時、燃料電池スタック２５のセル５の積層段数が数十セル以上で多い場合には、マニホールド蓋部２６を、数セル５のブロック単位ごとに配置している。ここで、マニホールド蓋部２６は、ブロック単位ごとのセパレータ６における出口側のマニホールド１４，１５の全てを塞いでもよいし、ガスの流れを調整するよう所定位置のマニホールド１４，１５を塞いでもよい。更には、セル５の積層段数や、電解質板２３及び炭酸塩２４の材質等に応じて、適宜、マニホールド蓋部２６の配置を変更してもよい。なお、図１ではブロック単位を分かり易くするために３つのブロックで示し、２６ａはマニホールド蓋部２６を配置したセパレータ６の位置を示している。
【００３５】
次に、マニホールド蓋部２６で分割された数セル５のブロック単位のうち、一番下に位置する数セル５には、上方ヒータ板２１及び下方ヒータ板２２によって高温となったＣＯ２ガスやＮ２ガス等を流し、セル５の温度を炭酸塩２４の融点（４９０℃前後）以上に上げ、数セル５の電解質板２３に炭酸塩２４を含浸させる。同時に、セル５の炭酸塩２４と同じ炭酸塩２８（接合部材）を備えたマニホールド蓋部２６においては、温度上昇により炭酸塩２４の融点（４９０℃前後）で接合部材の炭酸塩２４を溶解し、マニホールド蓋部２６を個々の電解質部材２７に分離し、電解質部材２７の扇状の重心がマニホールド１４，１５の内方にあることにより、電解質部材２７をセパレータ６から自重によりマニホールド１４，１５の下方に脱落させ、マニホールド１４，１５を開放する。ここで、マニホールド１４，１５の下方に脱落した電解質部材２７は、カソードガス排出ヘッダ１７及びアノードガス排出ヘッダ１９に溜まり、適宜取り出される。
【００３６】
続いて、マニホールド蓋部２６が脱落した際には、ガスの流れを変更して、マニホールド蓋部２６で分割された数セル５のブロック単位のうち、一段上（下から二番目）に位置する数セル５に、高温となったＣＯ２ガスやＮ２ガス等を流し、同様に、数セル５の電解質板２３に炭酸塩２４を含浸させると共に、マニホールド蓋部２６の炭酸塩２８を溶解して扇状の電解質部材２７をセパレータ６から自重により脱落させる。又、一段上（下から二番目）に位置する数セル５にガスを流す際には、一番下の数セル５にも同時にガスが流れるため、マニホールド蓋部２６の脱落に応じてガス流量を適宜増加させている。
【００３７】
更に、一段上の数セル５のセパレータ６からマニホールド蓋部２６が脱落した際には、ガスの流れを変更して、マニホールド蓋部２６で分割された数セル５のブロック単位のうち、もう一段上（下から三番目、図１では最上部）に位置する数セル５に高温のガスを流して同様な処理を繰り返し、数セル５ごとに順々に炭酸塩２４を電解質板２３に含浸させ、最終的に全てのセル５の電解質板２３に炭酸塩２４を含浸させる。
【００３８】
このように、本形態例によれば、セル５の積層段数の多い燃料電池スタック２５を前処理する際には、セパレータ６のマニホールド１４，１５に、ガスの流れを抑制するマニホールド蓋部２６を配置し、温度上昇によりマニホールド蓋部２６をマニホールド１４，１５から脱落させてガスの流れを変更するので、セル５において電解質板２３に炭酸塩２４を含浸させる範囲を変更することが可能となり、セル５の積層段数の少ない範囲で順々に処理を行い、結果的に、電解質板２３に炭酸塩２４を均一に含浸させ、且つ炭酸塩２４の厚さ分を少しずつ低減し、隙間の発生やマニホールド１２部分の締付不足が生じるような燃料電池スタック２５の全体の傾斜を防止し、ガスリークを予防することができる。又、マニホールド蓋部２６を、マニホールド１２，１３，１４，１５のガス出口側に配置した場合には、ガス入口側に配置した場合と異なり、マニホールド蓋部２６の接合部材の炭酸塩２８が、電解質板２３に含浸する炭酸塩２４に比べて最初に溶解することを防止するので、カソード流路９及びアノード流路１１にガスを好適に流すことができる。
【００３９】
マニホールド蓋部２６の配置により、複数のセル５をブロック単位ごとに分割して電解質板２３に炭酸塩２４を含浸させると、セル５において電解質板２３に炭酸塩２４を含浸させる範囲をブロック単位ごとに変更するので、電解質板２３に炭酸塩２４を一層均一に含浸させ且つ炭酸塩２４の厚さ分を少しずつ低減することができる。
【００４０】
マニホールド蓋部２６の脱落に応じてガス流量を増加させると、セル５において電解質板２３の含浸を完了した範囲、及びこれからセル５において電解質板２３に炭酸塩２４を含浸させる範囲とにガスを適切に流し得るので、温度条件及びガス流量を好適し、電解質板２３に炭酸塩２４を一層均一に含浸させることができる。
【００４１】
マニホールド蓋部２６を、電解質部材２７と接合部材の炭酸塩２８により構成し、温度上昇により接合部材の炭酸塩２８を溶解して電解質部材２７を自重で脱落させると、ガスの流れを変更して、セル５において電解質板２３に炭酸塩２４を含浸させる範囲を変更するので、セル５の積層段数の少ない範囲で順々に処理を行って、電解質板２３に炭酸塩２４を一層均一に含浸させることができる。又、マニホールド蓋部２６の接合部材の炭酸塩２８を、電解質板２３に含浸する炭酸塩２４と同じにするので、電解質板２３への炭酸塩２４の含浸と、マニホールド蓋部２６の接合部材（炭酸塩２８）の溶解を略同じ温度で為し、電解質板２３に炭酸塩２４を一層均一に含浸させることができる。更に、マニホールド蓋部２６を、電解質部材２７と接合部材の炭酸塩２８により構成するので、炭酸塩２８を融解した際に生じる炭酸塩２８の液状物の量を低減し、炭酸塩２８の液状物による悪影響を防止することができる。なお、マニホールド蓋部２６の全てを炭酸塩２８で構成した場合には、炭酸塩２８の液状物がセル５に悪影響を及ぼすという問題がある。
【００４２】
マニホールド蓋部２６を、扇状の電解質部材２７を集めてマニホールド１４，１５を塞ぎ得る形状にすると、マニホールド１４，１５の流路を適切に塞いで、セル５において電解質板２３に炭酸塩２４を含浸させる範囲を好適に分割することができる。又、温度上昇に伴って電解質部材２７のみにして分離した際には、扇状により自重で確実に脱落させることができる。
【００４３】
マニホールド蓋部２６を、一旦溶融させ、再び降温することにより構成すると、マニホールド蓋部２６を容易に構成することができる。
【００４４】
尚、本発明の燃料電池スタックの含浸方法及び燃料電池スタックの積層構造は、上述の形態例にのみ限定されるものではなく、マニホールド蓋部の電解質部材は温度上昇で脱落するならば他の形状でもよいこと、その他、本発明の要旨を逸脱しない範囲内において種々変更を加え得ることは勿論である。
【図面の簡単な説明】
【００４５】
【図１】本発明の燃料電池スタックの含浸方法及び燃料電池スタックの積層構造を示す概略図である。
【図２】図１のＩＩ−ＩＩ方向の矢視図である。
【図３】図２のＡ部を拡大して示す平面図である。
【図４】マニホールドからマニホールド蓋部が脱落した状態を示す概念図である。
【図５】燃料電池スタックの構造を示す斜視図である。
【図６】燃料電池スタックの構成部材及びガスの流れを示す斜視図である。
【図７】複数のセルをセパレータを介して積層した状態を示す斜視図である。
【図８】燃料電池スタックの含浸方法及び燃料電池スタックの積層構造の概念を示す概略図である。
【図９】従来の燃料電池スタックの含浸方法及び燃料電池スタックの積層構造を示す概略図である。
【符号の説明】
【００４６】
３    カソード
４    アノード
５    セル
６    セパレータ
７    スタック
１２    マニホールド
１３    マニホールド
１４    マニホールド
１５    マニホールド
２３    電解質板
２４    炭酸塩
２５    燃料電池スタック
２６    マニホールド蓋部
２７    電解質部材
２８    炭酸塩（接合部材）
【図１】
2005317449.tif 000003
【図２】
2005317449.tif 000004
【図３】
2005317449.tif 000005
【図４】
2005317449.tif 000006
【図５】
2005317449.tif 000007
【図６】
2005317449.tif 000008
【図７】
2005317449.tif 000009
【図８】
2005317449.tif 000010
【図９】
2005317449.tif 000011